(57)【要約】【課題】超高分子量エチレン重合体の重合工程において、精度の高い推測極限粘度［η］を得ることができる極限粘度推算装置及び極限粘度推算方法並びに極限粘度推算プログラムを提供する。【解決手段】重合システムから取得された運転データと、事前に取得した実績運転データ及び該実績運転データに対する極限粘度の実測値である実測極限粘度とに基づき、下記式（１）で表される推測極限粘度モデル式（１）を用いて、超高分子量エチレン重合体の推測極限粘度を算出する。2018162410.tif 000010  ただし、上記式中、ｙは推測極限粘度、ａpは所定の係数、ｘpは所定の運転データの数値、ｂは補正係数、Ｐsは説明変数として採用された実績運転データの変数番号ｐ（ｐは１〜Ｐまでの自然数）の集合を意味する。【選択図】図２
2018162410.tif 000002
【特許請求の範囲】
【請求項１】
重合システムを用いた超高分子量エチレン重合体の重合工程において、超高分子量エチレン重合体の極限粘度［η］の推定値である推測極限粘度を算出する極限粘度推算装置であって、
演算装置及び記憶装置を備え、
前記記憶装置は、事前に得られた経過時間毎の実績運転データと、該実績運転データに対する極限粘度の実測値である実測極限粘度とが関連付けられて記憶されるとともに、推測極限粘度モデル式が記憶され、
前記演算装置は、入力された運転データと、前記実績運転データと、前記実測極限粘度と、前記推測極限粘度モデル式とに基づき、前記超高分子量エチレン重合体の推測極限粘度を算出するように構成されることを特徴とする極限粘度推算装置。
【請求項２】
前記推測極限粘度モデル式が、下記式（１）で表されるモデル式であることを特徴とする請求項１に記載の極限粘度推算装置。
【数１】
2018162410.tif 000007
ただし、上記式中、ｙは推測極限粘度、ａpは所定の係数、ｘpは所定の運転データの数値、ｂは補正係数、Ｐsは説明変数として採用された実績運転データの変数番号ｐ（ｐは１〜Ｐまでの自然数）の集合を意味する。
【請求項３】
前記演算装置は、前記記憶装置に記憶される前記実績運転データのうち、前記入力された運転データと近いものを所定点数選択し、
選択された前記実績運転データ及びこれに関連付けられた前記実測極限粘度とに基づき、前記所定の係数ａpを決定して、極限粘度推算式を作成するように構成されることを特徴とする請求項２に記載の極限粘度推定装置。
【請求項４】
前記演算装置は、前記記憶装置に記憶される前記実績運転データのうち、前記入力された運転データと最も近いものを選択し、
前記入力された運転データと、前記選択された実績運転データとに基づき、予測運転データを作成し、
前記予測運転データと、前記極限粘度推算式とに基づき、前記超高分子量エチレン重合体の推測極限粘度を算出するように構成されることを特徴とする請求項３に記載の極限粘度推算装置。
【請求項５】
重合システムを用いた超高分子量エチレン重合体の重合工程において、超高分子量エチレン重合体の極限粘度［η］の推定値である推測極限粘度を算出するする極限粘度推算方法であって、
前記重合システムから取得された運転データと、事前に取得した実績運転データ及び該実績運転データに対する極限粘度の実測値である実測極限粘度とに基づき、推測極限粘度モデル式を用いて、前記超高分子量エチレン重合体の推測極限粘度を算出することを特徴とする極限粘度推算方法。
【請求項６】
前記推測極限粘度モデル式が、下記式（１）で表されるモデル式であることを特徴とする請求項５に記載の極限粘度推算方法。
【数２】
2018162410.tif 000008
ただし、上記式中、ｙは推測極限粘度、ａpは所定の係数、ｘpは所定の運転データの数値、ｂは補正係数、Ｐsは説明変数として採用された実績運転データの変数番号ｐ（ｐは１〜Ｐまでの自然数）の集合を意味する。
【請求項７】
前記実績運転データのうち、前記重合システムから取得した運転データと近いものを所定点数選択し、
選択された前記実績運転データ及びこれに関連付けられた前記実測極限粘度とに基づき、前記所定の係数ａpを決定して、極限粘度推算式を作成することを特徴とする請求項６に記載の極限粘度推算方法。
【請求項８】
前記実績運転データのうち、前記重合システムから取得した運転データと最も近いものを選択し、
前記取得した運転データと、前記極限粘度推算式とに基づき、前記超高分子量エチレン重合体の推測極限粘度を算出することを特徴とする請求項７に記載の極限粘度推算方法。
【請求項９】
重合システムを用いた超高分子量エチレン重合体の重合工程において、超高分子量エチレン重合体の極限粘度［η］の推定値である推測極限粘度を算出する極限粘度推算プログラムであって、
コンピュータを、
前記重合システムから取得された運転データと、事前に取得した実績運転データ及び該実績運転データに対する極限粘度の実測値である実測極限粘度とに基づき、推測極限粘度モデル式を用いて、前記超高分子量エチレン重合体の推測極限粘度を算出するように動作させることを特徴とする極限粘度推算プログラム。
【請求項１０】
前記推測極限粘度モデル式が、下記式（１）で表されるモデル式であることを特徴とする請求項９に記載の極限粘度推算プログラム。
【数３】
2018162410.tif 000009
ただし、上記式中、ｙは推測極限粘度、ａpは所定の係数、ｘpは所定の運転データの数値、ｂは補正係数、Ｐsは説明変数として採用された実績運転データの変数番号ｐ（ｐは１〜Ｐまでの自然数）の集合を意味する。
【請求項１１】
前記コンピュータを、
前記実績運転データのうち、前記重合システムから取得した運転データと近いものを所定点数選択し、
選択された前記実績運転データ及びこれに関連付けられた前記実測極限粘度とに基づき、前記所定の係数ａpを決定するように動作させることを特徴とする請求項１０に記載の極限粘度推算プログラム。
【請求項１２】
前記コンピュータを、
前記実績運転データのうち、前記重合システムから取得した運転データと最も近いものを選択し、
前記取得した運転データと、前記極限粘度推算式とに基づき、前記超高分子量エチレン重合体の推測極限粘度を算出するように動作させることを特徴とする請求項１１に記載の極限粘度推算プログラム。
【請求項１３】
請求項１から３のいずれかに記載の極限粘度推算装置を備えることを特徴とする超高分子量エチレン重合体の重合システム。
【請求項１４】
請求項１３に記載の重合システムを用いて、超高分子量エチレン重合体の重合を行うことを特徴とする重合方法。
【発明の詳細な説明】
【技術分野】
【０００１】
本発明は、超高分子量エチレン重合体の重合工程において、得られた重合体の極限粘度［η］を、サンプリング計測を行わずに推算する極限粘度推算装置及び極限粘度推算方法及び極限粘度推算プログラム並びに極限粘度推算装置を用いた超高分子量エチレン重合体の重合システム及びこれを用いた重合方法に関する。
【背景技術】
【０００２】
特許文献１などに開示された分子量が極めて高い超高分子量エチレン重合体は、汎用の（相対的に分子量が小さい）ポリエチレンと比べて耐衝撃性、耐摩耗性、自己潤滑性、耐薬品性等に優れているため、高い利用価値を有する。
【０００３】
超高分子量エチレン重合体は、複数の重合器を用いてエチレンを重合する重合工程と、重合工程において得られたエチレン重合体をブレンドするブレンド工程を経て製造されることがある。超高分子量エチレン重合体の極限粘度［η］を重合工程のみで調製することは困難であるが、異なる極限粘度［η］を有する超高分子量エチレン重合体を適宜ブレンドするブレンド工程を設けることによって、超高分子量エチレン重合体の極限粘度［η］を容易に所望の値に調整することができる。
【先行技術文献】
【特許文献】
【０００４】
【特許文献１】国際公開第２００８／０１３１４４号
【発明の概要】
【発明が解決しようとする課題】
【０００５】
重合器に供給されるエチレンガスの供給速度、重合器内の温度、重合速度などの変化により、重合工程で得られる超高分子量エチレン重合体の極限粘度［η］は変動してしまう。重合工程で得られる超高分子量エチレン重合体の極限粘度［η］が所定の範囲から外れてしまうと、ブレンド工程を停止し、ブレンド工程で用いられる所望の極限粘度［η］を有する超高分子量エチレン重合体が重合工程で得られるのを待つ必要がある。
【０００６】
このように、ブレンド工程を停止することになると、超高分子量エチレン重合体の生産速度が低下してしまうことになる。このため、オペレータは、重合器から得られる超高分子量エチレン重合体の極限粘度［η］を定期的に確認し、極限粘度［η］が所定の範囲から外れないように操作している。
【０００７】
重合器から得られる超高分子量エチレン重合体の極限粘度［η］の測定は、サンプル分析により行われているが、大規模な樹脂製造プラントなどにおいては、サンプル分析の頻度が高く、オペレータの負担が多大となっている。
【０００８】
また、サンプル分析では、重合が完了した超高分子量エチレン重合体の極限粘度［η］についてしか測定することができず、重合途中において重合器から得られる超高分子量エチレン重合体の極限粘度［η］を知りたいという要望があった。
【０００９】
本発明では、このような現状に鑑み、超高分子量エチレン重合体の重合工程において、精度の高い推測極限粘度［η］を得ることができる極限粘度推算装置及び極限粘度推算方法及び極限粘度推算プログラム並びに極限粘度推算装置を用いた超高分子量エチレン重合体の重合システム及びこれを用いた重合方法を提供することを目的とする。
【課題を解決するための手段】
【００１０】
本発明は、前述するような従来技術における課題を解決するために発明されたものであって、本発明の極限粘度推算装置は、
重合システムを用いた超高分子量エチレン重合体の重合工程において、超高分子量エチレン重合体の極限粘度［η］の推定値である推測極限粘度を算出する極限粘度推算装置であって、
演算装置及び記憶装置を備え、
前記記憶装置は、事前に得られた経過時間毎の実績運転データと、該実績運転データに対する極限粘度の実測値である実測極限粘度とが関連付けられて記憶されるとともに、推測極限粘度モデル式が記憶され、
前記演算装置は、入力された運転データと、前記実績運転データと、前記実測極限粘度と、前記推測極限粘度モデル式とに基づき、前記エチレン重合体の推測極限粘度を算出するように構成されることを特徴とする。
【００１１】
このような極限粘度推算装置では、前記推測極限粘度モデル式が、下記式（１）で表されるモデル式であることが好ましい。
【００１２】
【数１】
2018162410.tif 000003
ただし、上記式中、ｙは推測極限粘度、ａpは所定の係数、ｘpは所定の運転データの数値、ｂは補正係数、Ｐsは説明変数として採用された実績運転データの変数番号ｐ（ｐは１〜Ｐまでの自然数）の集合を意味する。
【００１３】
このとき、前記演算装置は、前記記憶装置に記憶される前記実績運転データのうち、前記入力された運転データと近いものを所定点数選択し、
選択された前記実績運転データ及びこれに関連付けられた前記実測極限粘度とに基づき、前記所定の係数ａpを決定して、極限粘度推算式を作成するように構成することが好ましい。
【００１４】
さらには、前記演算装置は、前記記憶装置に記憶される前記実績運転データのうち、前記入力された運転データと最も近いものを選択し、
前記入力された運転データと、前記選択された実績運転データとに基づき、予測運転データを作成し、
前記予測運転データと、前記極限粘度推算式とに基づき、前記エチレン重合体の推測極限粘度を算出するように構成することが好ましい。
【００１５】
また、本発明の極限粘度推算方法は、
重合システムを用いた超高分子量エチレン重合体の重合工程において、超高分子量エチレン重合体の極限粘度［η］の推定値である推測極限粘度を算出するする極限粘度推算方法であって、
前記重合システムから取得された運転データと、事前に取得した実績運転データ及び該実績運転データに対する極限粘度の実測値である実測極限粘度とに基づき、推測極限粘度モデル式を用いて、前記超高分子量エチレン重合体の推測極限粘度を算出することを特徴とする。
【００１６】
このような極限粘度推算方法では、前記推測極限粘度モデル式が、下記式（１）で表されるモデル式であることが好ましい。
【００１７】
【数２】
2018162410.tif 000004
ただし、上記式中、ｙは推測極限粘度、ａpは所定の係数、ｘpは所定の運転データの数値、ｂは補正係数、Ｐsは説明変数として採用された実績運転データの変数番号ｐ（ｐは１〜Ｐまでの自然数）の集合を意味する。
【００１８】
このとき、前記実績運転データのうち、前記重合システムから取得した運転データと近いものを所定点数選択し、
選択された前記実績運転データ及びこれに関連付けられた前記実測極限粘度とに基づき、前記所定の係数ａpを決定して、極限粘度推算式を作成することが好ましい。
【００１９】
さらには、前記実績運転データのうち、前記重合システムから取得した運転データと最も近いものを選択し、
前記取得した運転データと、前記極限粘度推算式とに基づき、前記超高分子量エチレン重合体の推測極限粘度を算出することが好ましい。
【００２０】
また、本発明の極限粘度推定プログラムは、
重合システムを用いた超高分子量エチレン重合体の重合工程において、超高分子量エチレン重合体の極限粘度［η］の推定値である推測極限粘度を算出する極限粘度推算プログラムであって、
コンピュータを、
前記重合システムから取得された運転データと、事前に取得した実績運転データ及び該実績運転データに対する極限粘度の実測値である実測極限粘度とに基づき、推測極限粘度モデル式を用いて、前記超高分子量エチレン重合体の推測極限粘度を算出するように動作させることを特徴とする。
【００２１】
このような極限粘度推算プログラムでは、前記推測極限粘度モデル式が、下記式（１）で表されるモデル式であることが好ましい。
【００２２】
【数３】
2018162410.tif 000005
ただし、上記式中、ｙは推測極限粘度、ａpは所定の係数、ｘpは所定の運転データの数値、ｂは補正係数、Ｐsは説明変数として採用された実績運転データの変数番号ｐ（ｐは１〜Ｐまでの自然数）の集合を意味する。
【００２３】
このとき、前記コンピュータを、
前記実績運転データのうち、前記重合システムから取得した運転データと近いものを所定点数選択し、
選択された前記実績運転データ及びこれに関連付けられた前記実測極限粘度とに基づき、前記所定の係数ａpを決定するように動作させることが好ましい。
【００２４】
さらには、前記コンピュータを、
前記実績運転データのうち、前記重合システムから取得した運転データと最も近いものを選択し、
前記取得した運転データと、前記極限粘度推算式とに基づき、前記超高分子量エチレン重合体の推測極限粘度を算出するように動作させることが好ましい。
【００２５】
また、本発明の超高分子量エチレン重合体の重合システムは、上述するいずれかの極限粘度推算装置を備えることを特徴とする。
また、本発明の超高分子量エチレン重合体の重合方法は、上述する重合システムを用いて、超高分子量エチレン重合体の重合を行うことを特徴とする。
【発明の効果】
【００２６】
本発明によれば、重合システムの運転データから、超高分子量エチレン重合体の［η］をリアルタイムに推算することができるため、重合器から得られる超高分子量エチレン重合体のサンプル分析が不要となり、オペレータの負担を軽減することができる。
【００２７】
また、本発明によれば、蓄積された実績データと重合途中の運転データとから、重合器から得られる超高分子量エチレン重合体の極限粘度を推算することができるため、事前に重合システムを操作することができ、重合器から得られる極限粘度［η］が所定の範囲から外れてしまうことを抑制することができる。このため、所望の極限粘度［η］を有する超高分子量エチレン重合体が重合工程で得られるまでブレンド工程を停止する必要がなくなり、以って重合工程およびブレンド工程を経て生産される超高分子量エチレン重合体の生産速度を高めることができる。
【図面の簡単な説明】
【００２８】
【図１】図１は、本発明の極限粘度推算装置を備える超高分子量エチレン重合体の重合システムの構成を示す模式図である。
【図２】図２は、極限粘度推算装置の動作の流れを示すフローチャートである。
【発明を実施するための形態】
【００２９】
以下、本発明の実施の形態（実施例）を図面に基づいてより詳細に説明する。
図１は、本発明の極限粘度推算装置を備える超高分子量エチレン重合体の重合システムの構成を示す模式図である。
【００３０】
図１に示すように、重合システム１０は、エチレンを重合するための複数の重合器２０（図１では、１器のみ示す）と、原料のエチレンガスを重合器２０へ供給するガス吹き込みノズル２２と、重合器２０の気相を重合器２０から外部へ導く配管装置２４と、この抜き出した気相（混合ガス）を冷却して重合反応熱を除去する熱交換器２６と、冷却によって生じた凝縮液と凝縮しなかった混合ガス（非凝縮ガス）とに混合ガスを分配する分離装置（例えば、ドラム）２８と、非凝縮ガスを重合器２０に戻す供給配管３０ａ及び送風機３２と、凝縮液を重合器２０に戻す供給配管３０ｂ及びポンプ３４と、重合器２０から排出され排出管２１を通過する超高分子量エチレン重合体の極限粘度［η］を推算する極限粘度推算装置４０と、を備えている。
【００３１】
また、重合器２０は、触媒を供給する触媒供給口２０ａ、溶媒を供給する溶媒供給口２０ｂ、溶液状またはスラリー状の重合液を排出する重合液排出口２０ｃを備えている。重合器２０により得られた超高分子量エチレン重合体を含む重合液は、重合液排出口２０ｃから排出管２１に排出され、排出管２１により、次の工程（例えば、ブレンド工程）を行うための装置に配送される。
【００３２】
なお、符号２３は攪拌機であり、重合器２０内のエチレンを攪拌して重合するために用いられる。また、符号２７はエチレン供給口であり、原料となるエチレンガスを供給するために用いられる。
【００３３】
また、分離装置２８は、エチレンガスや混合ガスから不純物を除去する繊維層からなるフィルター２８ａを備えている。
【００３４】
重合器２０には、例えば、温度や圧力などを測定するためのセンサＳが設けられており、これにより得られた温度や圧力などの運転データは、極限粘度推算装置４０に送信される。
また、ガス吹き込みノズル２２から供給されるエチレンガスのエチレン濃度、重合器２０内の液相エチレン濃度、重合器２０内での重合速度など、他の運転データについても取得し、極限粘度推算装置４０に送信することもできる。なお、運転データの取得は、常時行われるようにしてもよいが、所定時間毎に取得するようにしてもよい。
【００３５】
なお、極限粘度推算装置４０は、例えば、演算装置、制御装置、記憶装置などを含む公知のコンピュータにより構成することができる。
極限粘度推算装置４０は、このようにして得られた運転データや、例えば、温度積算値、圧力積算値、エチレンフィード積算値など運転データから算出される積算データに基づき、以下のようにして推測極限粘度［η］を算出する。
【００３６】
極限粘度推算装置４０には、事前に重合システム１０を動作させて重合工程を行った際に得られた経過時間毎の運転データ（実績運転データ）［ｘ1，ｘ2，・・・，ｘP］t（Ｐは自然数、ｔは経過時間）が、実測極限粘度ｙと関連付けられて記憶されている。
【００３７】
すなわち、１回の重合工程の開始から終了までの実績運転データと、その重合工程において製造された超高分子量エチレン重合体の実測極限粘度とが関連付けられて記憶されている。本明細書においては、このような１回の重合工程における実績運転データと実測極限粘度との組合せのデータを実績データθn（ｎは自然数）という。本実施形態においては、ｎ回分の実績データが極限粘度推算装置４０に記憶されている。なお、「実測極限粘度」とは、重合液排出口２０ｃから採取された超高分子量エチレン重合体をサンプル分析して得られた極限粘度［η］である。また、経過時間としては、単に時間を用いてもよいが、エチレンフィード積算値を用いることもできる。なお、説明の都合上、本実施例において経過時間は０，１，２，・・・Ｔ，Ｔ＋１，・・・，ＴENDと表す。ＴENDは重合が終了したタイミングを意味する。
【００３８】
また、極限粘度推算装置４０には、推測極限粘度モデル式として、下記のモデル式（１）が記憶されている。
【００３９】
【数４】
2018162410.tif 000006
ただし、上記式中、ｙは推測極限粘度、ａpは所定の係数、ｘpは所定の運転データの数値、ｂは補正係数、Ｐsは説明変数として採用された実績運転データの変数番号ｐ（ｐは１〜Ｐまでの自然数）の集合を意味する。
【００４０】
ここで、説明変数として使用する実績運転データは、ステップワイズ法を適用することにより選択することができる。
【００４１】
極限粘度推算装置４０では、重合システム１０により重合工程が開始されたタイミングである時刻０から、ユーザーにより極限粘度の推定を求められたタイミングである時刻Ｔまでに取得された運転データ［Ｘ1，Ｘ2，・・・，ＸP］t、実績データθn、推測極限粘度モデル式（１）に基づいて、図２に示すフローチャートに沿って推測極限粘度を算出する。
【００４２】
まず、極限粘度推算装置４０は、入力された運転データＸ1，Ｘ2，・・・，ＸPのうち、上記のようにステップワイズ法により選択された変数番号ｐの運転データを選択する（Ｓ１０）。
【００４３】
次いで、極限粘度推算装置４０に記憶されている実績データθnから、実績運転データが選択された運転データと近いものを所定点数選択する（Ｓ２０）。なお、実績運転データと運転データとの距離は、例えば、マハラノビス距離やユークリッド距離を用いて決定することができる。
【００４４】
そして、選択された複数の実績運転データθnと、モデル式（１）とを用いて、重回帰分析を行うことにより、所定の係数ａpを決定する（Ｓ３０）ことができる。
このように、所定の係数ａpの決定に際して、Ｊｕｓｔ−Ｉｎ−Ｔｉｍｅモデリング（以下、「ＪＩＴモデリング」ともいう。）を採用し、入力された運転データに応じて最適な実績データθnを選択して逐次極限粘度推算式を作成することができる（Ｓ４０）。これにより、相関性の高い極限粘度推算式とすることができ、推定精度の高い極限粘度を算出することができる。
【００４５】
次いで、極限粘度推算装置４０に記憶されている実績データθnから、選択された運転データと最も近いものを選択する（Ｓ５０）。なお、実績運転データと運転データとの距離は、例えば、マハラノビス距離やユークリッド距離を用いて決定することができる。
【００４６】
次いで、ユーザーにより極限粘度の推定を求められたタイミングである時刻Ｔにおける運転データ［Ｘ1，Ｘ2，・・・，ＸP］Tと、選択された実績データθnにおいて時刻Ｔの実績運転データ［ｘ1，ｘ2，・・・，ｘP］Tとの差分［Δ1，Δ2，・・・，ΔP］Tを算出する（Ｓ６０）。
【００４７】
そして、選択された実績データθnにおいて時刻Ｔ＋１から時刻ＴENDまでの実績運転データに、それぞれ差分［Δ1，Δ2，・・・，ΔP］Tを加算することにより、時刻Ｔ＋１から時刻ＴENDまでの運転データの予測値を算出する（Ｓ７０）。
【００４８】
取得された時刻０から時刻Ｔまでの運転データと、時刻Ｔ＋１から時刻ＴENDまでの運転データの予測値とを統合することにより、予測運転データを作成する（Ｓ８０）。
そして、この予測運転データを極限粘度推算式に代入することにより、推測極限粘度を算出することができる（Ｓ９０）。
【００４９】
このように重合途中で極限粘度を推算することにより、重合器２０から得られる超高分子量エチレン重合体の極限粘度［η］が所定の範囲から外れないように重合システム１０の操作を重合途中に行うことができる。このため、極限粘度［η］が所定の範囲から外れてしまうことを抑制することができる。
【００５０】
このようにして得られた推測極限粘度を用いて、オペレータは重合システム１０の操作を行い、重合器２０における重合条件などを調整することができる。なお、極限粘度推算装置４０から重合器２０に推測極限粘度をフィードバックすることにより、重合器２０における重合条件などを自動的に調整可能に構成することもできる。
【００５１】
重合器２０から得られる超高分子量エチレン重合体の実測極限粘度［η］（超高分子量エチレン重合体をデカリンに溶解させ、温度１３５℃のデカリン中で測定される極限粘度）は、たとえば５〜３０ｄｌ／ｇである。
また、重合条件の詳細は、国際公開第２００８／０１３１４４号公報等、従来公知の文献等を参照して、適宜設定することができる。
【００５２】
以上、本発明の好ましい実施の態様を説明してきたが、本発明はこれに限定されることはなく、本発明の目的を逸脱しない範囲で種々の変更が可能である。
【００５３】
また、上述する極限粘度推算方法をコンピュータにより実行させるためのプログラム及び該プログラムを記録した、例えば、磁気テープ（デジタルデータストレージ（ＤＳＳ）など）、磁気ディスク（ハードディスクドライブ（ＨＤＤ）、フレキシブルディスク（ＦＤ）など）、光ディスク（コンパクトディスク（ＣＤ）、デジタルバーサタイルディスク（ＤＶＤ）、ブルーレイディスク（ＢＤ）など）、光磁気ディスク（ＭＯ）、フラッシュメモリ（ＳＳＤ（Solid State Drive）、メモリーカード、ＵＳＢメモリなど）などのコンピュータ可読記録媒体も本発明の一態様として含まれる。
【符号の説明】
【００５４】
１０      重合システム
２０      重合器
２１      排出管
２２      ガス吹き込みノズル
２３      攪拌機
２４      配管装置
２６      熱交換器
２７      エチレン供給口
３０ａ    供給配管
３０ｂ    供給配管
３２      送風機
３４      ポンプ
４０      極限粘度推算装置
【図１】
2018162410.tif 000011
【図２】
2018162410.tif 000012